(57)【要約】【課題】施工が容易で、寒冷期における霜柱防止機能に優れた舗装構造を提供する。【解決手段】舗装構造１０は、路床１１上に形成された路盤層１２と、路盤層１２上に形成された表層１３と、を備えている。路盤層１２は新材のクラッシャーラン１２ａを路床１１上に敷設することによって形成されている。表層１３は土質材、セメント系固化剤、団粒化剤及び水の混練物を路盤層１２上に打設した後、混練物層が固化する前にローラなどで転圧し、さらに、混練物層の表面に団粒化剤を散布して、所定時間養生して固化させることによって形成されている。【選択図】図１
2014009439.tif 000002
【特許請求の範囲】
【請求項１】
路床上に形成された路盤層と、前記路盤層上に形成された表層と、を備え、前記路盤層を砕石材で形成し、前記表層を土質材、セメント系固化剤、団粒化剤及び水の混練物を固化させて形成したことを特徴とする舗装構造。
【請求項２】
前記砕石材として、新材のクラッシャーラン、シルト成分の含有率が１０重量％未満のクラッシャーラン若しくは単粒度砕石を用いた請求項１記載の舗装構造。
【請求項３】
前記団粒化剤として、アクリル酸・メタクリル酸ジメチルアミノエチル共重合物のマグネシウム塩とポリエチレンイミンとの複合体からなる高分子化合物を用いた請求項１または２記載の舗装構造。
【発明の詳細な説明】
【技術分野】
【０００１】
本発明は、一般道路の歩道、遊歩道、公園の散策路あるいはジョギングコースなどの施工に適した舗装構造に関する。
【背景技術】
【０００２】
歩行者あるいは自転車などの軽車両が通行する道路の舗装構造については、従来、様々な工法が提案、施工されているが、本発明に関連する先行技術として、例えば、特許文献１記載の「透水性土舗装体の形成方法」がある。
【０００３】
特許文献１記載の「透水性土舗装体の形成方法」は、自然土と凝集剤とを混練して予め団粒化土を形成し、この団粒化土（若しくはこの団粒化土と自然土との混合土）へウレタン系樹脂バインダーを混練してなる混合土を路盤上に敷き均した後、転圧して透水性土舗装体を形成するものである。
【０００４】
特許文献１記載の技術によって形成された土舗装体は透水性能を有し、降雨後の乾燥も速いので、寒冷期に霜柱が発生し難いなど、凍害作用に対する抵抗性を有している（特許文献１の段落００１１参照。）。
【先行技術文献】
【特許文献】
【０００５】
【特許文献１】特開平１１−２４７１１８号公報
【発明の概要】
【発明が解決しようとする課題】
【０００６】
前述したように、特許文献１記載の技術によって形成された土舗装体は透水性を備えているので、寒冷期に霜柱が発生し難い点においては優れているが、その霜柱防止性能は不十分である。
【０００７】
本発明が解決しようとする課題は、施工が容易で、寒冷期における霜柱防止機能に優れた舗装構造を提供することにある。
【課題を解決するための手段】
【０００８】
本発明の舗装構造は、路床上に形成された路盤層と、前記路盤層上に形成された表層と、を備え、前記路盤層を砕石材で形成し、前記表層を土質材、セメント系固化剤、団粒化剤及び水の混練物を固化させて形成したことを特徴とする。このような構成とすれば、施工が容易で、寒冷期における霜柱防止機能に優れた舗装構造を提供することができる。
【０００９】
ここで、前記砕石材として、新材のクラッシャーラン、シルト成分の含有率が１０重量％未満のクラッシャーラン若しくは単粒度砕石を用いることが望ましい。このような砕石材を使用すれば、強固で透水性に優れた路盤層を形成することができる。なお、施工条件に応じて、再生クラッシャーラン、粒度調整砕石などを用いることもできる。
【００１０】
また、前記団粒化剤として、アクリル酸・メタクリル酸ジメチルアミノエチル共重合物のマグネシウム塩とポリエチレンイミンとの複合体からなる高分子化合物を用いることができる。このような構成とすれば、混練物中に強固な団粒構造が形成される結果、透水性と保水性とをバランス良く兼備し、通気性も良好であって、強度と耐久性に優れた表層を得ることができる。なお、団粒化剤は限定しないが、例えば、有限会社グローバル研究所のＧＢ−２０００（商品名）を好適に使用することができる。
【発明の効果】
【００１１】
本発明により、施工が容易で、寒冷期における霜柱防止機能に優れた舗装構造を提供することができる。
【図面の簡単な説明】
【００１２】
【図１】本発明の実施形態である舗装構造を示す垂直断面図である。
【図２】図１に示す舗装構造の施工に使用する混練物の形成工程を示す図である。
【図３】図２に示す工程で形成された混練物の打設工程を示す図である。
【図４】混練物を打設した後の施工工程を示す図である。
【発明を実施するための形態】
【００１３】
以下、図面に基づいて本発明の実施形態である舗装構造について説明する。図１，図２に示すように、本実施形態の舗装構造１０は、路床１１上に形成された路盤層１２と、路盤層１２上に形成された表層１３と、を備え、路盤層１２は新材のクラッシャーラン１２ａで形成され、表層１３は土質材１、セメント系固化剤２、団粒化剤３及び水４の混練物７を固化させて形成されている。
【００１４】
ここで、図２〜図４に基づいて、舗装構造１０の施工方法について説明する。図２に示すように、土質材１及びセメント系固化剤２をミキサ５に投入して、十分に撹拌、混合する。ミキサ５はモータ６などを動力源とする撹拌混合機能を有するものであれば特に限定することなく使用することができる。土質材１としては、真砂土あるいは土砂などを使用することができる。なお、土質材１の代わりに、若しくは、土質材１と併せて、ガラスの廃材あるいは溶融スラグの粉砕物などを使用することもできる。
【００１５】
土質材１とセメント系固化剤２とが均一に混合されたら、アクリル酸・メタクリル酸ジメチルアミノエチル共重合物のマグネシウム塩とポリエチレンイミンとの複合体からなる高分子化合物を含む団粒化剤３及び水４を添加し、さらに撹拌、混練することによって混練物７を形成する（混練工程）。なお、撹拌混合手段は限定しないので、施工条件に適したものを使用することができる。
【００１６】
混練物７を構成する各成分の混合比率は特に限定はしないが、本実施形態においては次の通りである。
土質材１：１０００ｋｇ〜１５００ｋｇ
セメント系固化剤２：１０ｋｇ〜１５０ｋｇ
団粒化剤３：１リットル〜１０リットル（有限会社グローバル研究所のＧＢ−２０００（商品名））
水４：適量（混練物７の流動性や固さなどを確認しながら量を調整する。）
【００１７】
図２に示す混練工程により混練物７が形成されたら、図３に示すように、路床１１上にクラッシャーラン１２ａを敷設することによって形成された路盤層１２上に、混練物７を打設する。この後、混練物７が固化する前に、混練物層１７の表面を振動ローラやランマなどの転圧装置（図示せず）を用いて平らに均す（転圧工程）。
【００１８】
転圧工程により、混練物層１７の表面１７ａが平準化されたら、図４に示すように、混練物層１７の表面１７ａに向かって団粒化剤３を均等に散布する。団粒化剤３は、特に限定しないが、本実施形態では、有限会社グローバル研究所のＧＢ−２０００（商品名）を水で５０倍程度に希釈した液体を用いている。散布量は限定しないが、例えば、混練物層１７の表面１平方メートル当たり１リットル〜３リットル程度が好適である。
【００１９】
図４に示す団粒化剤３の散布が完了した後、そのまま１５時間程度養生すると混練物層１７が固化して、図１に示すような表層１３が形成される。固化後の表層１３は、その表面１３ａ上を人間が歩行したり、軽車両が通行したりすることができる程度に硬質であるため、風雪や降雨などによって崩壊したり、流出したりすることもなく、耐久性に優れている。また、表層１３は透水性が高く、表面１３ａに降り注いだ降雨などは速やかに下方の路盤層１２に向かって流下するので、表層１３中の含水率が極めて低く保たれる結果、寒冷期における霜柱の発生を防止することができる。
【００２０】
一方、夏場の気温上昇時などは、路盤層１２中に保持されている水分が表層１３中を順次上昇して表面１３ａから蒸発し、蒸発過程で熱を奪うので、舗装構造１０周辺の気温上昇を防止することもできる。また、表層１３は四季を通じて含水率の低い状態に維持されるので、表層１３の表面１３ａに飛来した雑草の種子へ水分の供給が抑制され、雑草の発芽を防止することができる。
【００２１】
さらに、団粒化剤３として、アクリル酸・メタクリル酸ジメチルアミノエチル共重合物のマグネシウム塩とポリエチレンイミンとの複合体からなる高分子化合物を使用しているため、表層１３中に強固な団粒構造が形成される結果、透水性に優れ、耐久性も良好な舗装構造１０を得ることができる。なお、団粒化剤３は限定しないが、本実施形態においては、有限会社グローバル研究所のＧＢ−２０００（商品名）を使用している。
【００２２】
なお、本実施形態に係る舗装構造１０は、本発明の一例を示すものであり、本発明の舗装構造は前述した舗装構造１０に限定されるものではない。
【産業上の利用可能性】
【００２３】
本発明の舗装構造は、一般道路の歩道、遊歩道、公園の散策路あるいはジョギングコースなどの舗装技術として土木建設業の分野において広く利用することができる。
【符号の説明】
【００２４】
１  土質材
２  セメント系固化剤
３  団粒化剤
４  水
５  ミキサ
６  モータ
７  混練物
１０  舗装構造
１１  路床
１２  路盤層
１２ａ  クラッシャーラン
１３  表層
１３ａ，１７ａ  表面
１７  混練物層
【図１】
2014009439.tif 000003
【図２】
2014009439.tif 000004
【図３】
2014009439.tif 000005
【図４】
2014009439.tif 000006